人又は動物の毛細血管の通過に抵抗となり得る程度の結晶粒径を備え、外部磁場によって動態を制御できる金属サレン錯体化合物。前記結晶粒径が、1μm以上8μm以下である、請求項1記載の金属サレン錯体化合物。下記構造式Iの化合物からなる、請求項1乃至3のいずれか1項記載の金属サレン錯体化合物。INN’BisethylenediaminemetalMは、Fe、Cr、Mn、Co、Ni、Mo、Ru、Rh、Pd、W、Re、Os、Ir、Pt、Nd、Sm、Eu、又は、Gdである。請求項1乃至3の何れか1項記載の金属サレン錯体化合物を主成分として含有し、患部組織に局所適用され、外部磁場によって前記患部組織に留置される磁性医薬。前記患部組織である腫瘍組織に局所適用され、前記患部組織に対して抗腫瘍効果を発揮する請求項4記載の磁性医薬。金属サレン錯体の粒径が小さいと必要な磁性が発揮できず、一方、金属サレン錯体の粒径が大きいと毛細血管内を通過することができない。そこで、金属サレン錯体は、毛細血管を閉塞させることなく、医薬として生体に適用可能であり、かつ、磁場によって目的の領域に誘導可能な程度の粒径を持つことが好ましい。一方、本発明者は、金属サレン錯体の結晶粒径が毛細血管を通過できないほど大きくても、患部組織に対して局所適用可能であり、かつ、磁場によって、局所の範囲で金属サレン錯体化合物の動態を制御することを目的として鋭意検討した。そこで、本発明は、患部組織など目的領域に局所適用可能な金属サレン錯体化合物を提供することを目的とするものである。前記目的を達成するために、本発明は、人又は動物の毛細血管の通過に抵抗となり得る程度の結晶粒径を備え、外部磁場によって動態を制御できる金属サレン錯体化合物あることを特徴とする。毛細血管の直径が8μm~20μmであること、そして、毛細血管を通過する赤血球の粒径がほぼ8μm、白血球の粒径が約8~20μmであること、を考慮すると、本発明の金属サレン錯体化合物の結晶粒径は、前記結晶粒径が、1μm以上8μm以下であることが好ましく、さらに好ましくは、5μm以下、特に、3μm以下である。金属サレン錯体化合物は自己磁性を有しており、例えば、患部に局所適用された後、外部磁場によって患部に留置させることができる。金属サレン錯体化合物の粒径が1μm未満であると、外部磁場によって局所に留まるための磁性が十分でなく目的患部組織から目的患部組織外の毛細血管に漏えいするおそれがある。所望の結晶粒径値、例えば、1μm以上3μm以下の結晶粒径を持つ金属サレン錯体化合物は、全体の70以上であることが好ましい。本発明の金属サレン錯体化合物は、例えば、金属サレン錯体下記I式のa~hが全て水素である。、金属サレン錯体の置換体金属サレン錯体のa~hの少なくとも一つが水素以外の官能基置換基で置換されたもの。を包含する。さらに、本発明の金属サレン錯体化合物は、金属サレン錯体及び/又は金蔵サレン錯体の置換体が、医薬分子、酵素、抗体などの機能性分子に結合したものを包含する。本発明は、金属サレン錯体の置換体及び医薬分子との複合体として、WO2010058280号公報に記載されたものを援用することができる。本願の明細書は当該公報の記載内容を全て引用する。医薬分子との複合体における、金属サレン錯体及び/又はその置換体は、当該複合体の医薬分子を目的の患部組織に局在化させるためのキャリアとして有用である。INN’BisethylenediaminemetalI式中のMは、Fe、Cr、Mn、Co、Ni、Mo、Ru、Rh、Pd、W、Re、Os、Ir、Pt、Nd、Sm、Eu、又は、Gdである。本発明の金属サレン錯体化合物の人体又は動物の患部組織への局所適用の好適な例は患部組織近傍の動脈に対する動注、患部組織自体に対する注入である。その他の局所適用の形態として、軟膏剤、ローション剤、貼付剤など公知の形態を採用することができる。金属サレン錯体化合物の注射剤の代表的処方例は、溶媒は生理食塩水であり、懸濁剤又は乳濁剤を使用してもよい。本発明の金属サレン錯体化合物は、既述の先行技術に記載されているように、好適には、抗癌剤としての用途を有する。その他、既述のとおり他の医薬分子と結合して当該医薬分子のドラッグデリバリのためのキャリアとして用途、さらに、MRI用診断薬としての用途を有する。本発明の金属サレン錯体化合物を個体人又は動物に適用する際、患部器官、患部組織が存在する目的領域に磁場500mTから1T1000mTを供給することにより、金属サレン錯体化合物を目的領域に少なくとも磁気供給の期間留め置くことができる。本発明によれば、患部領域に局所適用可能で、かつ、患部領域に磁場が供給している間患部領域に金属サレン錯体化合物留め置くことができる金属サレン錯体化合物を提供することができる。実施例1:金属サレン錯体の製造サレン配位子NN’Bisethylenediamineとその誘導体は、相当するサリチルアルデヒドとエチレンジアミンの誘導体の脱水縮心反応によって合成される。得られた配位子は、フェノキシドイオン誘導体とした後あるいは塩基性条件下で金属イオンと反応させることにより、金属サレン錯体に至る。以下詳しく説明する。Step14nitrophenol、hexamethylenetetramine、polyphosphoricacidの混合物を1時間100°Cで攪拌した。その後、その混合物を500mlの酢酸エチルと1Lの水の中に入れ、完全に溶解するまで攪拌した。さらにその溶液に400mlの酢酸エチルを追加で加えたところその溶液は2つの相に分離し、水の相を取り除き、残りの化合物を塩性溶剤で2回洗浄し、無水Mg2SO4で乾燥させた結果、compound2が17g収率57合成できた。Step2Compound2compound2aceticanhydrideH2SO4を室温で1時間攪拌させた。得られた溶液は、氷水2Lの中に05時間混ぜ、加水分解を行った。得られた溶液をフィルターにかけ、大気中で乾燥させたところ白い粉末状のものが得られた。酢酸エチルを含む溶液を使ってその粉末を再結晶化させたところ、24gのCompound3収率76の白い結晶を得ることができた。Step3compound3に10のパラジウムを担持したカーボンの混合物を一晩15気圧の水素還元雰囲気で還元した。終了後、フィルターでろ過したところ茶色油状のcompound4が合成できた。Step45無水ジクロメタンにcompound4didicarbonateを窒素雰囲気で一晩攪拌した。得られた溶液を真空中で蒸発させた後、メタノールで溶解させた。その後、水酸化ナトリウムと水を加え、5時間還流させた。その後冷却し、フィルターでろ過し、水で洗浄後、真空中て乾燥させたところ茶色化合物がえられた。得られた化合物は、シリカジェルを使ったフラッシュクロマトグラフィーを2回行うことで、10gのcompound6収率58が得られた。Step6無水エタノール400mlの中にcompound6を入れ、加熱しながら還流させ、無水エタノール20mlにエチレンジアミンを05時間攪拌しながら数滴加えた。そして、その混合溶液を氷の容器に入れて冷却し15分間かき混ぜた。その後、200mlのエタノールで洗浄しフィルターをかけ、真空で乾燥させたところcompound7が85g収率82で合成できた。Step7無水メタノールの中にcompound7、triethylamineをいれ、10mlメタノールの中にFeCl3を加えた溶液を窒素雰囲気下で混合した。室温窒素雰囲気で1時間混合したところ茶色の化合物が得られた。得られた化合物を80°Cまで加熱し、次いで、室温になるまで空冷するなどの徐冷処置例えば、10時間~12時間の後ろ過し、濾過された結晶を真空中で乾燥させた。得られた結晶をジクロロメタン400mlと、塩性溶液テトラヒドロフランとで、それぞれ2回洗浄した後、Na2SO4で乾燥させ、さらに、真空中で乾燥させたところcomplexA鉄サレン錯体化合物a~hが全てHである。を得た。この化合物をジエチルエーテルとパラフィンの溶液中で再結晶させ、結晶を高速液化クロマトグラフィーで測定したところ純度95以上のcomplexA57g収率62を得た。再結晶も既述と同様に徐冷条件下で行われる。なお、Step7の反応を加熱下で行ってもよい。この場合、得られた化合物の加熱は不要である。鉄サレン錯体化合物以外の金属錯体を用いる場合には、FeCl3の代わりに鉄以外の金属の塩化物MCl3を利用すればよい。なお、鉄サレン錯体化合物以外のMnサレン錯体、Crサレン錯体、Coサレン錯体に、外部磁場によって誘導できる程度の磁性があることは、本願出願人の特願2009-177112号において示されたとおりである。そして、金属鉄サレン錯体化合物などが抗腫瘍作用を有することも特開2009-173631号公報において明らかである。実施例2:粒径の測定次に、再結晶化後の結晶粒の粒径の測定を行う。先ず、結晶を2g程度計量し、乳鉢で約30分すりつぶす。すりつぶしたものを回収し、重量を再度計量して、溶媒生理食塩水の希釈量を決定し、この希釈量の溶媒で希釈する。その際の、結晶粒の濃度は、20mMである。次に、50mlチューブに移し、溶媒20mlをいれ、超音波で粉砕する。これを、肉眼的に粒が見えなくなるまで攪拌しながら行う。次に、正確な希釈量実際に静脈注射する濃度:925mMに薄め、40μmのcellstrainerBDFalconを用い、濾過をする。濾過した結果得られた結晶粒の粒径の測定は電顕画像を用いて行った。使用装置及び条件等は次の通りである。装置透過型電子顕微鏡日立製H7100FA条件:加速電圧100kV試料調整:分散法乳鉢ですりつぶした後、純粋を加えTEMでグリッドに分散させた粒度分布測定ソフトウエァア:ImageProplus測定対象:TEM写真における鉄サレン錯体化合物分子のトレース像結晶及び再結晶を空冷で行い、粒径を測定したサンプル数140。その結果、平均粒径は450nmであり、標準偏差は360であった。図1は代表的サンプルの電顕写真である。これによれば、粒径が1μmを越える結晶が存在し、かつ、粒径が1μm以上3μm以下の粒子が全体の70粒子の数の頻度の割合として以上であることが確認できた。比較例1:粒径の測定結晶及び再結晶を水冷で行い、サンプルを透過電子顕微鏡で観察した。その結果、平均粒径は300nmであり、標準偏差は300であった。図2は、代表的サンプルの電顕写真である。この場合、図3によれば、粒径が1μm以下であった。実施例2:磁性の確認実施例1で得られた粒径の結晶が、強磁性を持つことを確認した。実施例1で得られた粒径の結晶について、QuantumDesignMPMS7を用いて磁場―磁化曲線を測定したところ、‐268°Cから37°Cまで強磁性体特有のヒステリシスループが現れ強磁性体であることを確認した。次に、丸型シャーレの中にメラノーマ細胞cloneM3を細胞培養し、そのあと鉄サレンを均等にふりかけた。その後、磁束密度240mTのボタン磁石をシャーレの下に24時間おいた。その結果、ボタン磁石の縁に沿って、メラノーマ細胞が死滅しているのが確認された。実施例3:病態組織に対する局所適用ウサギの大腿部にウサギ由来の扁平上皮癌VX2を移植し、2から3週間かけて生着した。その後、透過電子顕微鏡で確認された粒径1500nmの粗大粒径の鉄サレン錯体化合物を、生理食塩水を用いて濃度100μMで希釈し、5mgkg量を、カテーテルを用いて動脈注射を行った。動注は大腿部動脈から行った。その詳細は、日本医学放射学会、504264281990に従った。投与を開始して7日後、鉄サレン錯体化合物を動注しない群では、腫瘍の体積が当初の約2倍となったが、鉄サレン錯体化合物を動注した群では、腫瘍の体積が治療前に対して20まで縮小されることが確認された。動脈注射時には、他の臓器に薬剤が回らないように磁束密度600mTの永久磁石で鉄サレン錯体を患部に留めた。鉄サレン錯体が癌組織にとどまっていることは、患部から細胞切片を採取して確認した。染色の方法は、シグマ製Prussianblueを用いた。